(57)【要約】      （修正有）【課題】長期間使用した場合でも水素透過性が低下しにくい水素排出部品を提供する。【解決手段】電気化学素子において、水素排出部品９は、固定部材１０と、水素排出膜１と、水素排出膜１を保持する保持体（Ａ）１１と、ガス透過膜１２と、ガス透過膜１２を保持する保持体（Ｂ）１３と、保持体（Ｂ）１３の内部に設けられた吸着材１４と、弾性部材１５とを有する。水素排出部品９は、電気化学素子の封口体１６に設けられた凹部１７内に取り付けられる。保持体（Ｂ）１３の一部は、凹部１７に設けられた電気化学素子内部につながる貫通孔１８に嵌め込まれている。【選択図】図３
2018050037.tif 000002
【特許請求の範囲】
【請求項１】
金属層を有する水素排出膜を備えた水素排出部品であって、前記水素排出膜の少なくとも水素導入面側に硫黄化合物を吸着する吸着材が設けられていることを特徴とする水素排出部品。
【請求項２】
前記吸着材は、シリカ、アルミナ、シリカアルミナ、ゼオライト、チタニア、ジルコニア、マグネシア、酸化亜鉛、白土、粘土、珪藻土、及び活性炭からなる群より選択される少なくとも１種を含む請求項１に記載の水素排出部品。
【請求項３】
前記吸着材は、金属担持セラミックスを含む請求項１に記載の水素排出部品。
【請求項４】
前記金属層は、Ｐｄ合金を含む合金層である請求項１〜３のいずれかに記載の水素排出部品。
【請求項５】
前記Ｐｄ合金は、第１１族元素を２０〜６５ｍｏｌ％含む請求項４に記載の水素排出部品。
【請求項６】
前記第１１族元素は、Ａｕ、Ａｇ、及びＣｕからなる群より選択される少なくとも１種である請求項５に記載の水素排出部品。
【請求項７】
前記金属層の片面又は両面に支持体を有する請求項１〜６のいずれかに記載の水素排出部品。
【請求項８】
請求項１〜７のいずれかに記載の水素排出部品を備えた電気化学素子。
【請求項９】
前記電気化学素子が、アルミ電解コンデンサ又はリチウムイオン電池である請求項８に記載の電気化学素子。
【請求項１０】
請求項１〜７のいずれかに記載の水素排出部品を用いた水素排出方法。
【請求項１１】
１５０℃以下の環境下で水素を排出させる請求項１０に記載の水素排出方法。
【発明の詳細な説明】
【技術分野】
【０００１】
本発明は、電池、コンデンサ、キャパシタ、及びセンサなどの電気化学素子に設けられる水素排出部品に関する。
【背景技術】
【０００２】
近年、風力発電及び太陽光発電などのインバータ、蓄電池などの大型電源などの用途にアルミ電解コンデンサが使用されている。アルミ電解コンデンサは、逆電圧、過電圧、及び過電流によって内部に水素ガスが発生する場合があり、水素ガスが大量に発生すると内部圧力の上昇によって外装ケースが破裂する恐れがある。
【０００３】
また、携帯電話、ノートパソコン、及び自動車等のバッテリーとして、リチウムイオン電池が幅広く使用されている。近年、リチウムイオン電池は高容量化やサイクル特性向上に加えて、安全性への関心が高まっている。特に、リチウムイオン電池はセル内でガスが発生することが知られており、内圧上昇に伴う電池パックの膨張や破裂が懸念されている。
【０００４】
そのため、一般のアルミ電解コンデンサやリチウムイオン電池には、気体透過膜を備えた安全弁が設けられている。安全弁は、コンデンサ又は電池内部の水素ガスを外部に排出する機能に加え、コンデンサ又は電池の内部圧力が急激に上昇した場合には自壊して内部圧力を低下させ、コンデンサ又は電池自体の破裂を防止する機能を有するものである。
【０００５】
このような安全弁として、例えば、特許文献１には、気体を透過する気体透過シートと、前記気体透過シートを保持する保持体とを備え、内部空間と連通する貫通孔が表面に開口している容器本体に、前記開口から挿入されることで前記気体透過シートを介して前記内部空間と前記容器本体の外部空間との間で通気を行うように取り付けられる気体透過部材が開示されている。
【０００６】
また、安全弁に設けられる気体透過膜として、例えば、特許文献２では、パラジュームに２０ｗｔ％（１９．８ｍｏｌ％）Ａｇを含有させたパラジューム銀（Ｐｄ−Ａｇ）の合金で構成された箔帯を備えた圧力調整膜が提案されている。
【０００７】
しかし、特許文献２の箔帯は、５０〜６０℃程度以下の環境下で脆化しやすく、圧力調整膜としての機能を長期間維持することができないという問題があり、実用化には至っていない。
【０００８】
特許文献３では、上記問題を解決するために、Ｐｄ−Ａｇ合金を含む水素排出膜であって、Ｐｄ−Ａｇ合金中のＡｇの含有量が２０ｍｏｌ％以上である水素排出膜が提案されている。
【先行技術文献】
【特許文献】
【０００９】
【特許文献１】特開２０１５−１８１１５３号公報
【特許文献２】特許第４２８００１４号明細書
【特許文献３】国際公開第２０１４／０９８０３８号
【発明の概要】
【発明が解決しようとする課題】
【００１０】
しかし、金属により形成された従来の水素排出膜、特にＰｄ合金により形成された水素排出膜は、使用環境によっては次第に水素透過性が低下するという問題があった。
【００１１】
本発明は、上記問題点に鑑みてなされたものであり、長期間使用した場合でも水素透過性が低下しにくい水素排出部品を提供することを目的とする。また、当該水素排出部品を備えた電気化学素子を提供することを目的とする。
【課題を解決するための手段】
【００１２】
本発明は、金属層を有する水素排出膜を備えた水素排出部品であって、前記水素排出膜の少なくとも水素導入面側に硫黄化合物を吸着する吸着材が設けられていることを特徴とする水素排出部品、に関する。
【００１３】
本発明者は、水素排出部品に設けた従来の水素排出膜の水素透過性が次第に低下する原因を鋭意検討したところ、水素によって金属層が脆化するためではなく、電気化学素子内部の構成部材（例えば、チューブ、電極リード材、電解紙、固定材、及びテープなど）から発生する硫黄化合物を含むガスが、水素排出膜の金属層を腐食（硫化など）することにより金属層が劣化し、それにより水素透過性が次第に低下することを見出した。このような現象は、混合ガスから高純度の水素を分離するために４００℃以上の高温で用いる従来の水素精製用金属膜においては問題になることはなく、また金属膜を用いた水素排出膜は実用化されていないため、これまで当業者において知られていなかった。
【００１４】
そして、本発明者は、上記知見に基づいて解決策を鋭意検討したところ、水素排出部品に、ガスに含まれる硫黄化合物を吸着する吸着材を設け、水素排出膜の金属層に硫黄化合物が接触することを抑制することにより、水素排出膜の金属層が腐食されにくくなり、その結果、長期間使用した場合でも水素透過性が低下しにくくなることを見出した。
【００１５】
前記吸着材は、シリカ、アルミナ、シリカアルミナ、ゼオライト、チタニア、ジルコニア、マグネシア、酸化亜鉛、白土、粘土、珪藻土、及び活性炭からなる群より選択される少なくとも１種を含むものであることが好ましい。また、前記吸着材は、金属担持セラミックスを含むものであることが好ましい。これらを含む吸着材を用いることにより、ガスに含まれる硫黄化合物を効果的に吸着することができる。
【００１６】
前記金属層は、水素透過性、耐酸化性、及び水素吸蔵時の耐脆化に優れるという観点から、Ｐｄ合金を含む合金層であることが好ましい。
【００１７】
前記Ｐｄ合金は、第１１族元素を２０〜６５ｍｏｌ％含むことが好ましい。また、前記第１１族元素は、Ａｕ、Ａｇ、及びＣｕからなる群より選択される少なくとも１種であることが好ましい。
【００１８】
Ｐｄ−第１１族元素合金を含む合金層は、膜表面で水素分子を水素原子に解離して水素原子を膜内に固溶し、固溶した水素原子を高圧側から低圧側に拡散させ、低圧側の膜表面で再び水素原子を水素分子に変換して排出する機能を有する。第１１族元素の含有量が２０ｍｏｌ％未満の場合には、合金の強度が不十分になったり、前記機能が発現し難くなる傾向にあり、６５ｍｏｌ％を超える場合には水素透過速度が低下する傾向にある。
【００１９】
前記水素排出膜は、前記金属層の片面又は両面に支持体を有することが好ましい。支持体は、金属層が安全弁から脱落した場合に、電気化学素子内に落下することを防止するために設けられる。また、金属層は、電気化学素子の内部圧力が所定値以上になった時に自壊する安全弁としての機能を有する必要がある。金属層が薄膜である場合には、金属層の機械的強度が低いため、電気化学素子の内部圧力が所定値になる前に自壊するおそれがあり、安全弁としての機能を果たせない。そのため、金属層が薄膜である場合には、機械的強度を向上させるために金属層の片面又は両面に支持体を積層することが好ましい。
【００２０】
また、本発明は、前記水素排出部品を備えた電気化学素子、に関する。電気化学素子としては、例えば、アルミ電解コンデンサ及びリチウムイオン電池などが挙げられる。
【００２１】
また、本発明は、前記水素排出部品を用いた水素排出方法、に関する。
【００２２】
本発明の水素排出方法においては、前記水素排出部品を用いて１５０℃以下の環境下で水素を排出させることが好ましい。
【発明の効果】
【００２３】
本発明の水素排出部品は、電気化学素子を長期間使用した場合でも水素透過性が低下しにくく、水素ガスを安定的に排出することができる。また、本発明の水素排出部品は、電気化学素子内部で発生した水素ガスのみを速やかに外部に排出することができるだけでなく、外部から電気化学素子内部への不純物の侵入を防止することができる。また、本発明の水素排出部品は、電気化学素子の内部圧力が急激に上昇した場合には自壊して内部圧力を低下させ、電気化学素子自体の破裂を防止することができる。これら効果により、電気化学素子の性能を長期間維持することができ、電気化学素子の長寿命化を図ることができる。
【図面の簡単な説明】
【００２４】
【図１】本発明の水素排出膜の構造を示す概略断面図である。
【図２】本発明の水素排出膜の他の構造を示す概略断面図である。
【図３】本発明の水素排出部品の構造の一例を示す概略断面斜視図である。
【図４】本発明の水素排出部品の構造の一例を示す概略断面図である。
【図５】本発明の水素排出部品の構造の一例を示す概略断面図である。
【発明を実施するための形態】
【００２５】
以下、本発明の実施の形態について説明する。
【００２６】
本発明の水素排出部品は、金属層を有する水素排出膜と、前記水素排出膜の少なくとも水素導入面側に硫黄化合物を吸着する吸着材とを少なくとも有するものであり、その他の構成部材は特に限定されない。
【００２７】
前記水素排出膜は、金属層を少なくとも有する。金属層は、電気化学素子内部で発生した水素ガスのみを外部に排出でき、かつ外部から電気化学素子内部に物質が侵入することを防止できるものであることが必要であり、例えば、微細な貫通孔が実質的に無い無孔体である。
【００２８】
金属層を形成する金属は、単体、又は合金化することで水素透過機能を有する金属であれば特に制限されず、例えば、Ｐｄ、Ｎｂ、Ｖ、Ｔａ、Ｎｉ、Ｆｅ、Ａｌ、Ｃｕ、Ｒｕ、Ｒｅ、Ｒｈ、Ａｕ、Ｐｔ、Ａｇ、Ｃｒ、Ｃｏ、Ｓｎ、Ｚｒ、Ｙ、Ｃｅ、Ｔｉ、Ｉｒ、Ｍｏ及びこれらの金属を２種以上含む合金などが挙げられる。
【００２９】
前記金属層は、Ｐｄ合金を含む合金層であることが好ましい。Ｐｄ合金を形成する他の金属は特に制限されないが、第１１族元素を用いることが好ましく、より好ましくはＡｕ、Ａｇ、及びＣｕからなる群より選択される少なくとも１種である。特に、Ｐｄ−Ａｕ合金は、電気化学素子内部の電解液又は構成部材から発生するガス成分に対する耐腐食性が優れるため好ましい。Ｐｄ合金は、第１１族元素を２０〜６５ｍｏｌ％含むことが好ましく、より好ましくは３０〜６５ｍｏｌ％であり、さらに好ましくは３０〜６０ｍｏｌ％であり、特に好ましくは４０〜６０ｍｏｌ％である。また、Ａｇ含有量が２０ｍｏｌ％以上であるＰｄ−Ａｇ合金、Ｃｕ含有量が３０ｍｏｌ％以上であるＰｄ−Ｃｕ合金、又はＡｕ含有量が２０ｍｏｌ％以上であるＰｄ−Ａｕ合金を含む合金層は、５０〜６０℃程度以下の低温域であっても水素によって脆化しにくいので好ましい。また、Ｐｄ合金は、本発明の効果を損なわない範囲でＩＢ族及び／又はIIIＡ族の金属を含んでいてもよい。
【００３０】
Ｐｄ合金は、Ｐｄを含む２成分を含む合金だけでなく、例えばＰｄ−Ａｕ−Ａｇの３成分を含む合金であってもよく、Ｐｄ−Ａｕ−Ｃｕの３成分を含む合金であってもよい。さらに、Ｐｄ−Ａｕ−Ａｇ−Ｃｕの４成分を含む合金であってもよい。例えば、ＰｄとＡｕと他の金属を含む多成分系合金の場合、Ｐｄ−Ａｕ合金中のＡｕと他の金属との合計含有量は、５５ｍｏｌ％以下であることが好ましく、より好ましくは５０ｍｏｌ％以下であり、さらに好ましくは４５ｍｏｌ％以下であり、特に好ましくは４０ｍｏｌ％以下である。
【００３１】
前記金属層は、例えば、圧延法、スパッタリング法、真空蒸着法、イオンプレーティング法、及びメッキ法などにより製造することができるが、膜厚の厚い金属層を製造する場合には、圧延法を用いることが好ましく、膜厚の薄い金属層を製造する場合には、スパッタリング法を用いることが好ましい。
【００３２】
圧延法は、熱間圧延であってもよく、冷間圧延のいずれの方法でもよい。圧延法は、一対又は複数対のロール（ローラー）を回転させ、ロール間に原料である金属を、圧力をかけながら通過させることにより膜状に加工する方法である。
【００３３】
圧延法により得られる金属層の膜厚は、５〜５０μｍであることが好ましく、より好ましくは１０〜３０μｍである。膜厚が５μｍ未満の場合には、製造時にピンホール又はクラックが生じやすくなったり、水素を吸蔵すると変形しやすくなる。一方、膜厚が５０μｍを超えると、水素を透過させるのに時間を要するため水素透過性が低下したり、コスト面で劣るため好ましくない。
【００３４】
スパッタリング法は特に限定されず、平行平板型、枚葉型、通過型、ＤＣスパッタ、及びＲＦスパッタなどのスパッタリング装置を用いて行うことができる。例えば、金属ターゲットを設置したスパッタリング装置に基板を取り付けた後、スパッタリング装置内を真空排気し、Ａｒガス圧を所定値に調整し、金属ターゲットに所定のスパッタ電流を投入して、基板上に金属膜を形成する。その後、基板から金属膜を剥離して金属層を得る。なお、ターゲットとしては、製造する金属層に応じて、単一又は複数のターゲットを用いることができる。
【００３５】
基板としては、例えば、ガラス板、セラミックス板、シリコンウエハー、アルミニウム及びステンレスなどの金属板が挙げられる。
【００３６】
スパッタリング法により得られる金属層の膜厚は、０．０１〜５μｍであることが好ましく、より好ましくは０．０５〜２μｍである。膜厚が０．０１μｍ未満の場合には、ピンホールが形成される可能性があるだけでなく、要求される機械的強度を得難い。また、基板から剥離する際に破損しやすく、剥離後の取り扱いも困難になる。一方、膜厚が５μｍを超えると、金属層を製造するのに時間を要し、コスト面で劣るため好ましくない。
【００３７】
金属層の膜面積は、水素透過量と膜厚を考慮して適宜調整することができるが、水素排出部品の構成部材として用いる場合には、０．０１〜１００ｍｍ２程度である。なお本発明において膜面積は、金属層において実際に水素を排出する部分の面積であって、後述するリング状の接着剤を塗布した部分は含まない。
【００３８】
金属層の表面には、コート層を設けてもよい。コート層を設けることで、汚染物（例えば、電解液）が水素排出膜の金属層の表面に付着し、腐食することを防止できる。
【００３９】
コート層の原料は、水との接触角が８５°以上である表面を形成できるものが好ましく、例えば、フッ素系化合物、ゴム系ポリマー、シリコーン系ポリマー、ウレタン系ポリマー、及びポリエステル系ポリマーなどが挙げられる。これらのうち、水との接触角が大きく、かつ水素排出膜の水素透過性を阻害しにくいという観点から、フッ素系化合物、ゴム系ポリマー、及びシリコーン系ポリマーからなる群より選択される少なくとも１種の化合物を用いることが好ましい。
【００４０】
フッ素系化合物としては、例えば、フルオロアルキルカルボン酸塩、フルオロアルキル第四級アンモニウム塩、及びフルオロアルキルエチレンオキシド付加物などのフルオロアルキル基含有化合物；ペルフルオロアルキルカルボン酸塩、ペルフルオロアルキル第四級アンモニウム塩、及びペルフルオロアルキルエチレンオキシド付加物などのペルフルオロアルキル基含有化合物；テトラフルオロエチレン／ヘキサフルオロプロピレン共重合体、及びテトラフルオロエチレン／パーフルオロアルキルビニルエーテル共重合体などのフルオロカーボン基含有化合物；テトラフルオロエチレン重合体；フッ化ビニリデンとテトラフルオロエチレンの共重合体；フッ化ビニリデンとヘキサフルオロプロピレンの共重合体；含フッ素（メタ）アクリル酸エステル；含フッ素（メタ）アクリル酸エステル重合体；含フッ素（メタ）アクリル酸アルキルエステル重合体；含フッ素（メタ）アクリル酸エステルと他モノマーの共重合体、などが挙げられる。これらは１種用いてもよく、２種以上を併用してもよい。
【００４１】
また、コート層の原料であるフッ素系化合物として、ハーベス社製の「デュラサーフ」シリーズ、ダイキン工業社製の「オプツール」シリーズ、及び信越化学工業社製の「ＫＹ−１００」シリーズなどを使用してもよい。
【００４２】
ゴム系ポリマーとしては、例えば、天然ゴム、スチレンブタジエンゴム、アクリロニトリルブタジエンゴム、クロロプレンゴム、ポリイソプレンゴム、ポリブタジエンゴム、エチレンプロピレンゴム、エチレン−プロピレン−ジエン三元重合体ゴム、クロロスルフォン化ポリエチレンゴム、及びエチレン−酢酸ビニル共重合体ゴムなどが挙げられる。これらは１種用いてもよく、２種以上を併用してもよい。
【００４３】
また、コート層の原料であるゴム系ポリマーとして、日東シンコー社製の「エレップコート」シリーズなどを使用してもよい。
【００４４】
シリコーン系ポリマーとしては、例えば、ポリジメチルシロキサン、アルキル変性ポリジメチルシロキサン、カルボキシル変性ポリジメチルシロキサン、アミノ変性ポリジメチルシロキサン、エポキシ変性ポリジメチルシロキサン、フッ素変性ポリジメチルシロキサン、及び（メタ）アクリレート変性ポリジメチルシロキサンなどが挙げられる。これらは１種用いてもよく、２種以上を併用してもよい。
【００４５】
コート層は、例えば、金属層上、又は金属層上に設けた他の層上にコート層原料組成物を塗布し、硬化させることにより形成することができる。
【００４６】
塗布方法は特に制限されず、例えば、ロールコート法、スピンコート法、ディップコート法、スプレーコート法、バーコート法、ナイフコート法、ダイコート法、インクジェット法、及びグラビアコート法などが挙げられる。
【００４７】
溶剤は、コート層の原料に応じて適宜選択すればよい。コート層の原料としてフッ素系化合物を用いる場合、例えば、フッ素系溶剤、アルコール系溶剤、エーテル系溶剤、エステル系溶剤、及び炭化水素系溶剤などの溶剤を単独又は混合して使用することができる。これらのうち、引火性がなく、速やかに揮発するフッ素系溶剤を単独又は他の溶剤と混合して使用することが好ましい。
【００４８】
フッ素系溶剤としては、例えば、ハイドロフルオロエーテル、パーフルオロポリエーテル、パーフルオロアルカン、ハイドロフルオロポリエーテル、ハイドロフルオロカーボン、パーフルオロシクロエーテル、パーフルオロシクロアルカン、ハイドロフルオロシクロアルカン、キシレンヘキサフルオライド、ハイドロフルオロクロロカーボン、及びパーフルオロカーボンなどが挙げられる。これらは１種用いてもよく、２種以上を併用してもよい。
【００４９】
コート層の厚さは特に制限されないが、下限値は０．１μｍ以上であることが好ましく、より好ましくは０．３μｍ以上であり、さらに好ましくは０．５μｍ以上であり、特に好ましくは１．０μｍ以上であり、上限値は８０μｍ以下であることが好ましく、より好ましくは５０μｍ以下であり、さらに好ましくは３０μｍ以下であり、さらに好ましくは２０μｍ以下であり、さらに好ましくは１０μｍ以下であり、特に好ましくは５μｍ以下である。
【００５０】
コート層の厚さは、コート層原料組成物の固形分濃度や塗布回数によって調整することができる。
【００５１】
コート層は、ガス由来の汚染物の透過を防止するために無孔質層であることが好ましい。
【００５２】
金属層の片面又は両面に支持体を設けてもよい。特に、スパッタリング法により得られる金属層は、膜厚が薄いため、機械的強度を向上させるために金属層の片面又は両面に支持体を積層することが好ましい。
【００５３】
図１及び２は、本発明の水素排出膜１の構造を示す概略断面図である。水素排出膜１は、水素導入面６と水素排出面７を有する。図１（ａ）又は（ｂ）に示すように、金属層２の片面又は両面にリング状の接着剤３を用いて支持体４を積層してもよく、図２（ａ）又は（ｂ）に示すように、治具８を用いて金属層２の片面又は両面に支持体４を積層してもよい。また、コート層５は、金属層２上に設けてもよく、支持体４上に設けてもよい。
【００５４】
支持体４は、水素透過性であり、金属層２を支持しうるものであれば特に限定されず、無孔質体であってもよく、多孔質体であってもよい。また、支持体４は、織布、不織布であってもよい。支持体４の形成材料としては、例えば、ポリエチレン及びポリプロピレンなどのポリオレフィン、ポリエチレンテレフタレート及びポリエチレンナフタレートなどのポリエステル、ポリスルホン及びポリエーテルスルホンなどのポリアリールエーテルスルホン、ポリテトラフルオロエチレン及びポリフッ化ビニリデンなどのフッ素樹脂、エポキシ樹脂、ポリアミド、ポリイミド、ポリアミドイミドなどが挙げられる。これらのうち、化学的及び熱的に安定であるポリスルホン、ポリテトラフルオロエチレン、ポリアミド、ポリイミド、及びポリアミドイミドが好ましく用いられる。
【００５５】
支持体４は、平均孔径１００μｍ以下の多孔質体であることが好ましい。平均孔径が１００μｍを超えると、多孔質体の表面平滑性が低下するため、スパッタリング法等で金属層を製造する場合に、多孔質体上に膜厚の均一な金属層を形成し難くなったり、金属層にピンホール又はクラックが生じやすくなる。
【００５６】
支持体４の厚さは特に限定されないが、通常５〜１０００μｍ程度、好ましくは１０〜３００μｍである。
【００５７】
金属層２をスパッタリング法で製造する場合、基板として支持体４を用いると、支持体４上に金属層２を直接形成することができ、接着剤３又は治具８を用いることなく水素排出膜１を製造できるため、水素排出膜１の物性及び製造効率の観点から好ましい。その場合、支持体４としては、平均孔径１００μｍ以下の多孔質体を用いることが好ましく、より好ましくは平均孔径５μｍ以下の多孔質体であり、特に限外ろ過膜（ＵＦ膜）を用いることが好ましい。
【００５８】
前記水素排出膜の形状は、略円形状であってもよく、三角形、四角形、五角形等の多角形であってもよい。後述する用途に応じた任意の形状にすることができる。
【００５９】
前記水素排出膜は、低温で脆化しないため、例えば１５０℃以下の温度、さらには１１０℃以下の温度で使用できるという利点がある。すなわち、高温（例えば４００〜５００℃）で使用されないアルミ電解コンデンサ又はリチウムイオン電池の安全弁又は水素排出弁として好適に用いられる。
【００６０】
前記吸着材の原料は、硫黄化合物を吸着するものであれば特に制限されず、例えば、シリカ、アルミナ、シリカアルミナ、ゼオライト、チタニア、ジルコニア、マグネシア、酸化亜鉛、白土、粘土、珪藻土、及び活性炭などが挙げられる。これらは１種用いてもよく、２種以上を併用してもよい。
【００６１】
また、前記吸着材の原料として、金属担持セラミックスを用いてもよい。金属担持セラミックスは、硫黄化合物を吸着するものであれば特に制限されず、担持させる金属としては、例えば、銀、銅、白金、鉄、ニッケル、スズ、及び亜鉛などが挙げられ、担体であるセラミックスとしては、例えば、シリカ、アルミナ、シリカアルミナ、ゼオライト、チタニア、ジルコニア、マグネシア、及び酸化亜鉛などが挙げられる。これらは１種用いてもよく、２種以上を併用してもよい。
【００６２】
前記吸着材の形成方法としては、例えば、前記原料を焼成する方法、前記原料を高圧で押し固める方法、ガス透過性容器内に前記原料を充填する方法、前記原料を含んだ繊維に加工する方法、及び当該繊維をシート化する方法などが挙げられる。
【００６３】
前記吸着材の形態は特に制限されず、任意の形態をとり得るが、保持体等への取り付けを容易にするために、吸着材を含むカートリッジの形態であることが好ましい。
【００６４】
図３〜５は、本発明の水素排出部品の構造の一例を示す概略断面斜視図又は概略断面図である。しかし、本発明の水素排出部品の実施形態は、図３〜５の実施形態になんら限定されず、前記吸着材を有する以外は、公知の水素排出部品のあらゆる実施形態をとり得る。以下、図３を参照しながら水素排出部品の構造について説明する。
【００６５】
水素排出部品９は、固定部材１０と、水素排出膜１と、前記水素排出膜１を保持する保持体（Ａ）１１と、ガス透過膜１２と、前記ガス透過膜１２を保持する保持体（Ｂ）１３と、前記保持体（Ｂ）１３の内部に設けられた吸着材１４と、弾性部材１５とを有する。
【００６６】
そして、水素排出部品９は、電気化学素子の封口体１６に設けられた凹部１７内に取り付けられ、保持体（Ｂ）１３の一部は、凹部１７に設けられた電気化学素子内部につながる貫通孔１８に嵌め込まれている。
【００６７】
つまり、従来の水素排出部品は、前記水素排出部品９において、吸着材１４が設けられていない形態を有し、本発明の水素排出部品は、従来の水素排出部品に吸着材１４を設けた形態を有する。
【００６８】
固定部材１０、保持体（Ａ）１１、及び保持体（Ｂ）１３の形成材料は特に制限されず、例えば、アルミニウム、及びステンレス等の金属、フェノール樹脂、ＰＢＴ樹脂、ＰＰ樹脂、及びＰＰＳ樹脂等の樹脂が挙げられる。また、これらの形状も特に制限されず、公知の形状をとり得る。
【００６９】
ガス透過膜１２は、電気化学素子内部で発生するガスのみを透過させるため、また吸着材１４が水素排出膜１に接触して水素排出膜１の表面を傷つけることを防止するために、保持体（Ｂ）１３に設けることが好ましい。
【００７０】
ガス透過膜１２の形成材料は特に制限されず、例えば、金属、セラミックス、及び樹脂等が挙げられるが、撥水性、耐熱性、及び耐薬品性の観点からフッ素樹脂であることが好ましい。
【００７１】
弾性部材１５は、ゴム等の弾性材料により形成されており、シール性等を付与するために設けられる。
【００７２】
吸着材１４は、電気化学素子内部から発生した硫黄化合物を含むガスが水素排出膜１の金属層に接触することを防止するために、水素排出膜１の少なくとも水素導入面側（電気化学素子内部と水素排出膜１との間）に設けられる。吸着材１４は、保持体（Ｂ）１３の下部又は内部に設けてもよく、あるいは水素排出膜１の水素導入面側に直接又は他の部材を介して積層してもよい。また、吸着材１４は、大気中に含まれる硫黄化合物が水素排出膜１の金属層に接触することを防止するために、水素排出膜１の水素排出面側にも設けられていてもよい。
【００７３】
本発明の水素排出部品は、アルミ電解コンデンサ又はリチウムイオン電池の安全弁として有用である。また、本発明の水素排出部品は、安全弁とは別に水素排出弁として電気化学素子に設けることも可能である。
【００７４】
本発明の水素排出部品を用いて電気化学素子内部で発生した水素ガスを排出する方法は特に限定されないが、例えばアルミ電解コンデンサ又はリチウムイオン電池の外装部分の一部に本発明の水素排出部品を設け、これを外装内部と外部の隔離部材として用いることができる。この場合、外装内部と外部は、水素排出部品の水素排出膜によって隔離され、水素排出膜は水素ガス以外の気体を透過しない。外装内部で発生した水素ガスは圧力の上昇により水素排出膜を介して外部に排出され、外装内部は所定圧力以上に上昇することはない。
【００７５】
本発明の水素排出膜は、その合金組成を適宜調整することにより、低温で脆化しないため、例えば１５０℃以下の温度、さらには１１０℃以下の温度で使用できるという利点がある。すなわち、その用途により、高温（例えば４００〜５００℃）で使用されないアルミ電解コンデンサ又はリチウムイオン電池における水素排出方法において、本発明の水素排出部品は特に好適に用いられる。
【実施例】
【００７６】
以下に実施例をあげて本発明を説明するが、本発明はこれら実施例によりなんら限定されるものではない。
【００７７】
製造例１
〔スパッタリング法による水素排出膜（Ａｕ含有量５０ｍｏｌ％）の作製〕
Ａｕ含有量が５０ｍｏｌ％であるＰｄ−Ａｕ合金ターゲットを装着したＲＦマグネトロンスパッタリング装置（サンユー電子社製）に、支持体であるポリアミドイミド／アラミド多孔質シート（日東電工社製、孔径０．００１〜０．１μｍ）を取り付けた。その後、スパッタリング装置内を１×１０−５Ｐａ以下に真空排気し、Ａｒガス圧１．０Ｐａにおいて、Ｐｄ−Ａｕ合金ターゲットに４．８Ａのスパッタ電流を投入して、支持体上に厚さ４００ｎｍのＰｄ−Ａｕ合金層（Ａｕ含有量５０ｍｏｌ％）を形成した。そして、Ｐｄ−Ａｕ合金層上に防汚層原料組成物（ハーベス社製、デュラサーフＤＳ−３３０２ＴＨ）をディップコート法で塗布し、乾燥させて防汚層を形成して水素排出膜を作製した。
【００７８】
実施例１
製造例１で作製した水素排出膜を用いて、図３に記載の形態の水素排出部品を作製した。吸着材としては、ゼオライトＡｇ（東ソー社製、ＨＳＺ−９４１、粉体）をＰＰ樹脂製のケースに充填して作製したカートリッジを用いた。そして、作製した水素排出部品、及びセパレータとしてヘンプ紙等を用いてアルミ電解コンデンサを作製した。
【００７９】
実施例２
製造例１で作製した水素排出膜を用いて、図３に記載の形態の水素排出部品を作製した。吸着材としては、ゼオライトＡｇ（東ソー社製、ＨＳＺ−９４１、顆粒）をＰＰ樹脂製のケースに充填して作製したカートリッジを用いた。そして、作製した水素排出部品、及びセパレータとしてヘンプ紙等を用いてアルミ電解コンデンサを作製した。
【００８０】
実施例３
製造例１で作製した水素排出膜を用いて、図３に記載の形態の水素排出部品を作製した。吸着材としては、アルミナＣｕ（ユニオン昭和社製、ＧＢ２１７、粉体）をＰＰ樹脂製のケースに充填して作製したカートリッジを用いた。そして、作製した水素排出部品、及びセパレータとしてヘンプ紙等を用いてアルミ電解コンデンサを作製した。
【００８１】
実施例４
製造例１で作製した水素排出膜を用いて、図３に記載の形態の水素排出部品を作製した。吸着材としては、アルミナＣｕ（ユニオン昭和社製、ＧＢ２１７、顆粒Ｂ）をＰＰ樹脂製のケースに充填して作製したカートリッジを用いた。そして、作製した水素排出部品、及びセパレータとしてヘンプ紙等を用いてアルミ電解コンデンサを作製した。
【００８２】
実施例５
製造例１で作製した水素排出膜を用いて、図３に記載の形態の水素排出部品を作製した。吸着材としては、アルミナＣｕ（ユニオン昭和社製、ＧＢ２１７、顆粒Ｇ）をＰＰ樹脂製のケースに充填して作製したカートリッジを用いた。そして、作製した水素排出部品、及びセパレータとしてヘンプ紙等を用いてアルミ電解コンデンサを作製した。
【００８３】
実施例６
製造例１で作製した水素排出膜を用いて、図３に記載の形態の水素排出部品を作製した。吸着材としては、ゼオライトＣｕ（東ソー社製、ＨＳＺ−８４０ＣＵＡ１、粉体）をＰＰ樹脂製のケースに充填して作製したカートリッジを用いた。そして、作製した水素排出部品、及びセパレータとしてヘンプ紙等を用いてアルミ電解コンデンサを作製した。
【００８４】
実施例７
製造例１で作製した水素排出膜を用いて、図４に記載の形態の水素排出部品９を作製した。吸着材としては、アルミナＣｕ（ユニオン昭和社製、ＧＢ２１７、粉体）をＰＰ樹脂製のケース１３（保持体（Ｂ））に充填し、ケース１３の上部をガス透過膜１２（日東電工株式会社製、ＴＥＭＩＳＨ、フッ素多孔膜）で蓋をして作製したカートリッジを用いた。気密性を確保するために、カートリッジと水素排出膜１との間にシリコーン製の角リング１９を設け、またカートリッジと封口体（図３の封口体１６を参照）との間にシリコーン製の弾性部材１５（Ｏリング）を設けた。そして、作製した水素排出部品、及びセパレータとしてヘンプ紙等を用いてアルミ電解コンデンサを作製した。
【００８５】
実施例８
製造例１で作製した水素排出膜を用いて、図５に記載の形態の水素排出部品９を作製した。吸着材としては、以下の方法で作製したカートリッジを用いた。アルミナＣｕ（ユニオン昭和社製、ＧＢ２１７、顆粒Ｇ）をＰＰ樹脂製のケース１３（保持体（Ｂ））に入れ、アルミナＣｕとケース１３との空隙にシリコーンシーラント（信越化学社製、ＫＥ−１８３３）を充填した。シリコーンシーラントを１２５℃で１時間硬化させた後、ピンバイスを用いて直径０．５ｍｍの貫通孔をケース１３の底部からアルミナＣｕに達するまで形成してガス流入口２０を設けた。また、ピンバイスを用いて直径０．５ｍｍの貫通孔をケース１３の上部からアルミナＣｕに達するまで形成してガス排出口２１を設けた。そして、アルミナＣｕがケース１３からこぼれ落ちないようにするために、ガス流入口２０及びガス排出口２１上にガス透過膜１２（日東電工株式会社製、ＴＥＭＩＳＨ、フッ素多孔膜）を溶着してカートリッジを作製した。気密性を確保するために、カートリッジと水素排出膜１との間にシリコーン製の角リング１９を設け、またカートリッジと封口体（図３の封口体１６を参照）との間にシリコーン製の弾性部材１５（Ｏリング）を設けた。そして、作製した水素排出部品、及びセパレータとしてヘンプ紙等を用いてアルミ電解コンデンサを作製した。
【００８６】
実施例９
実施例８において、前記貫通孔の直径を０．５ｍｍから０．８ｍｍに変更した以外は実施例８と同様の方法でアルミ電解コンデンサを作製した。
【００８７】
比較例１
製造例１で作製した水素排出膜を用いて、図３に記載の形態の水素排出部品を作製した。ただし、吸着材は設けなかった。そして、作製した水素排出部品、及びセパレータとしてヘンプ紙等を用いてアルミ電解コンデンサを作製した。
【００８８】
〔測定及び評価方法〕
（電圧印加前の水素排出膜の水素透過量の測定）
製造例１で作製した水素排出膜をスウェージロック社製のＶＣＲコネクターに取り付け、片側にＳＵＳチューブを取り付け、密封された空間（６３．５ｍｌ）を作製した。チューブ内を真空ポンプで減圧後、水素ガスの圧力が０．１５ＭＰａになるように調整し、１０５℃の環境下での圧力変化をモニターした。圧力変化により水素排出膜を透過した水素モル数（体積）がわかるため、これを１日当たりの透過量に換算して水素透過量を算出した。例えば、２時間で圧力が０．１５ＭＰａから０．０５ＭＰａに変化した場合（変化量０．１０ＭＰａ）、水素排出膜を透過した水素体積は６３．５ｍｌになる。よって、１日当たりの水素透過量は６３．５×２４／２＝７６２ｍｌ／ｄａｙとなる。水素排出膜の水素透過量は、１０ｍｌ／ｄａｙ以上であることが好ましく、より好ましくは４０ｍｌ／ｄａｙ以上であり、さらに好ましくは７０ｍｌ／ｄａｙ以上であり、特に好ましくは１００ｍｌ／ｄａｙ以上である。
【００８９】
（アルミ電解コンデンサの評価）
実施例及び比較例で作製したアルミ電解コンデンサに、雰囲気温度１０５℃で４００Ｖの電圧印加を９６時間行った。その後、アルミ電解コンデンサのアルミケースの変形を目視で確認し、下記基準で評価した。
〇：アルミケースの形状変化なし
×：アルミケースの膨れあり
【００９０】
（電圧印加後の水素排出膜の水素透過量の測定）
９６時間電圧印加した後の前記アルミ電解コンデンサから水素排出膜を取り出し、前記と同様の方法で水素排出膜の水素透過量を測定した。
【００９１】
【表１】
2018050037.tif 000003
【産業上の利用可能性】
【００９２】
本発明の水素排出部品は、電池、コンデンサ、キャパシタ、及びセンサなどの電気化学素子に設けられる安全弁又は水素排出弁として好適に用いられる。
【符号の説明】
【００９３】
１：水素排出膜
２：金属層
３：接着剤
４：支持体
５：コート層
６：水素導入面
７：水素排出面
８：治具
９：水素排出部品
１０：固定部材
１１：保持体（Ａ）
１２：ガス透過膜
１３：保持体（Ｂ）
１４：吸着材
１５：弾性部材
１６：封口体
１７：凹部
１８：貫通孔
１９：角リング
２０：ガス流入口
２１：ガス排出口
【図１】
2018050037.tif 000004
【図２】
2018050037.tif 000005
【図３】
2018050037.tif 000006
【図４】
2018050037.tif 000007
【図５】
2018050037.tif 000008